(57)【要約】【課題】本発明は、ガラス粉末の粉砕時間を短縮しかつ安定させることができるガラスセラミックグリーンシートの製造方法を提供することを目的とするものである。【解決手段】本発明のガラスセラミックグリーンシートの製造方法は、ガラス粉末を、有機溶剤、玉石と混合して所定粒径まで粉砕してスラリーを作製し、その後このスラリーをシート成形することからなるガラスセラミックグリーンシートの製造方法であって、前記粉砕を室温より高い温度で一定に保持した状態で行うようにしたものである。【選択図】なし【特許請求の範囲】
【請求項１】
ガラス粉末を、有機溶剤、玉石と混合して所定粒径まで粉砕してスラリーを作製し、その後このスラリーをシート成形することからなるガラスセラミックグリーンシートの製造方法であって、前記粉砕を２０℃以上の温度で一定に保持した状態で行うようにしたガラスセラミックグリーンシートの製造方法。
【請求項２】
粉砕前のガラス粉末の粒径（φガラス）と玉石の粒径（φ玉石）の比（φ玉石／φガラス）が０．８〜１．３となるようにした請求項１記載のガラスセラミックグリーンシートの製造方法。
【発明の詳細な説明】
【技術分野】
【０００１】
本発明は、デジタル機器やＡＶ機器、情報通信端末等の各種電子機器に使用される積層部品に用いられるガラスセラミックグリーンシートの製造方法に関するものである。
【背景技術】
【０００２】
従来のこの種のガラスセラミックグリーンシートの製造方法は、ガラス粉末を所定の粒径まで湿式粉砕し、有機溶剤、バインダーを混合してスラリーを作製し、シート状に成形していた。
【０００３】
なお、この出願の発明に関する先行技術文献情報としては、例えば、特許文献１が知られている。
【先行技術文献】
【特許文献】
【０００４】
【特許文献１】特開平８−７３２３３号公報
【発明の概要】
【発明が解決しようとする課題】
【０００５】
上記した従来のガラスセラミックグリーンシートの製造方法においては、ガラス粉末を所定の粒径まで粉砕するのに時間がかかったり、粉砕する時の季節によって温度の影響を受け、粉砕にかかる時間が変化したりするという課題を有していた。
【０００６】
本発明は、ガラス粉末の粉砕時間を短縮しかつ安定させることができるガラスセラミックグリーンシートの製造方法を提供することを目的とするものである。
【課題を解決するための手段】
【０００７】
上記目的を達成するために本発明は、以下の構成を有するものである。
【０００８】
本発明の請求項１に記載の発明は、ガラス粉末を、有機溶剤、玉石と混合して所定粒径まで粉砕してスラリーを作製し、その後このスラリーをシート成形することからなるガラスセラミックグリーンシートの製造方法であって、前記粉砕を２０℃以上の温度で一定に保持した状態で行うようにしたもので、この製造方法によれば、粉砕時のスラリーの粘度を低くできるため、玉石の流動性が速くなり、これにより、ガラス粉末と玉石とが接触し易くなるため、粉砕時間を短縮でき、さらに、粉砕時のスラリーの粘度を季節によらず一定に保つことができるため、玉石の流動性も季節によらず安定し、これにより、粉砕にかかる時間が季節変動することを低減でき、また、スラリーの粘度が低いため、粉砕後に玉石とスラリーとを効率よく分離できるという作用効果が得られるものである。
【０００９】
本発明の請求項２に記載の発明は、特に、粉砕前のガラス粉末の粒径（φガラス）と玉石の粒径（φ玉石）の比（φ玉石／φガラス）が０．８〜１．３となるようにしたもので、この製造方法によれば、ガラス粉末と玉石の接触面積が広くなるため、粉砕効率を高めることができ、これにより、粉砕時間を短縮できるという作用効果が得られるものである。
【発明の効果】
【００１０】
以上のように本発明のガラスセラミックグリーンシートの製造方法は、ガラス粉末の粉砕を２０℃以上の温度で一定に保持した状態で行うようにしているため、粉砕時のスラリーの粘度を低くでき、これにより、玉石の流動性が速くなるため、ガラス粉末と玉石とが接触し易くなり、この結果、ガラス粉末の粉砕時間を短縮でき、さらに、粉砕時のスラリーの粘度を季節によらず一定に保つことができるため、玉石の流動性も季節によらず安定し、これにより、粉砕にかかる時間が季節変動することを低減でき、また、スラリーの粘度が低いことから、粉砕後に玉石とスラリーとを効率よく分離できるという優れた効果を奏するものである。
【図面の簡単な説明】
【００１１】
【図１】粉砕日数とガラス粉末の粒度分布との関係について、本発明の粉砕方法と従来の粉砕方法を比較した図
【図２】温度を変えたときの粉砕日数とガラス粉末の粒度分布との関係を示す図
【図３】粉砕前のガラス粉末の粒径と玉石の粒径の比と、粉砕日数との関係を示す図
【発明を実施するための形態】
【００１２】
以下、本発明の一実施の形態におけるガラスセラミックグリーンシートの製造方法について説明する。
【００１３】
まず、ホウケイ酸ガラス、ＳｉＯ2−ＣａＯ−ＺｎＯ−ＭｇＯ系ガラス等からなるガラス粉末と、ジルコニアからなる玉石、エステルとアルコールからなる有機溶剤等を、ボールミルに投入する。また、粉砕されたガラス粉末の微粉が再凝縮するのを防ぐためにポリビニルブチラールなどを主成分とするバインダーを入れてもよい。
【００１４】
このとき、粉砕前のガラス粉末の平均粒径（Ｄ５０）より小さい粒径の玉石を用いる。さらに、ボールミルの周囲の空気を２０℃以上、好ましくは一年を通して工程内の室温より高い温度（３０℃〜４０℃程度）になるように熱処理して、少なくとも夏の通常の工程内の温度（冷房時）より高い状態にし、かつ一定の温度で保持する。なお、上記の温度より高くしてもよいが、作業者が作業するのに適した温度で、かつ有機溶剤の揮発しない温度にする必要がある。
【００１５】
次に、ガラス粉末が所定の粒径になるまでボールミルを数日間、回転させる。その後、粉砕されたガラス粉末を有するスラリーと玉石を分離する。
【００１６】
最後に、このスラリーをドクターブレード法により、帯状のＰＥＴフィルムからなる支持基体（積層時には剥がされる）の上面に均一な厚さになるように塗布し、その後、約７０℃程度で乾燥して方形のガラスセラミックグリーンシートを作製する。
【００１７】
そして、得られたガラスセラミックグリーンシートを用いて、コモンモードノイズフィルタ等の積層部品が作製される。
【００１８】
上記したように本発明の一実施の形態におけるコモンモードノイズフィルタにおいては、ガラス粉末の粉砕を２０℃以上の温度で一定に保持した状態で行うようにしているため、粉砕時のスラリーの粘度を低くでき、これにより、玉石の流動性が速くなるため、ガラス粉末と玉石とが接触し易くなり、この結果、粉砕時間を短縮できるという効果が得られるものである。
【００１９】
また、スラリーの粘度が低いことから、粉砕後に玉石とスラリーとを効率よく分離できる。
【００２０】
さらに、どの季節であっても、粉砕する際の温度が室温より高い状態に設定する、すなわち、一年を通して最も暑いときの室温より高い温度にしておけば、どの季節でも粉砕する際の温度を一定にすることができるため、粉砕時のスラリーの粘度を季節によらず一定に保つことができる。これにより、玉石の流動性も季節によらず安定させることができるため、粉砕にかかる時間が季節変動することを低減できる。
【００２１】
そして、熱処理でのボールミルの周囲の空気を一定の温度で保持すれば、いつでも、所定の粒径まで粉砕できる時間を一定にすることができるため、回転を止めて粉砕状況を都度確認する必要はなく、生産性を向上させることができる。
【００２２】
図１は、粉砕日数とガラス粉末の粒度分布との関係について、本発明の粉砕方法と従来の粉砕方法を比較した図である。
【００２３】
このとき、本発明の粉砕方法では、室温より高い３０℃で粉砕を行い、かつ粉砕前のガラス粉末の粒径３．８μｍより小さい粒径３．０μｍの玉石を用い、従来の粉砕方法では、温度処理を行わず、かつ粉砕前のガラス粉末の粒径３．８μｍより大きい粒径５．０μｍの玉石を用いた。
【００２４】
図１から明らかなように、粉砕を室温より高い温度、かつ玉石粒径を粉砕前のガラス粉末の粒径より小さいと粉砕時間を短縮できることが分かる。
【００２５】
図２は、温度を変えたときの粉砕日数とガラス粉末の粒度分布との関係を示す図である。
【００２６】
なお、図２においては、粉砕前のガラス粉末の粒径を３．８μｍ、玉石の粒径を３．０μｍとしている。
【００２７】
図２から明らかなように、２０℃以上で粉砕すれば粉砕時間を短縮できることが分かる。
【００２８】
図３は、粉砕前のガラス粉末の粒径（φガラス）と玉石の粒径（φ玉石）の比（φ玉石／φガラス）と、粉砕日数との関係を示す図である。
【００２９】
なお、図３においては、ガラス粉末の平均粒径（Ｄ５０）が２．０μｍ、１．５μｍ、１．０μｍとなるまでの日数を示し、また、粉砕前のガラス粉末の粒径を３．８μｍとし、２５℃で粉砕を行った。
【００３０】
図３から明らかなように、粉砕前のガラス粉末の粒径（φガラス）と玉石の粒径（φ玉石）の比（φ玉石／φガラス）を０．８〜１．３、すなわち玉石の粒径を３．０μｍ〜５．０μｍとすれば、粉砕時間を短縮できることが分かる。
【００３１】
このとき、玉石の粒径を小さくしすぎると、玉石の自重が軽くなるため、ガラス粉末に衝突する時の衝撃が弱くなり、粉砕効率が低下してしまう。
【００３２】
なお、粉砕時間が１週間を超えると粒径の変化はほとんど無くなり、９日後の粒径差は、ばらつきにすぎない。
【産業上の利用可能性】
【００３３】
本発明に係るガラスセラミックグリーンシートの製造方法は、ガラス粉末の粉砕時間を短縮しかつ安定させることができるという効果を有するものであり、特にデジタル機器やＡＶ機器、情報通信端末等の各種電子機器に使用される積層部品に用いられるガラスセラミックグリーンシート等において有用となるものである。
【図１】
2012193064.tif 000002
【図２】
2012193064.tif 000003
【図３】
2012193064.tif 000004